(57)【要約】【課題】造形中のレーザの焦点位置のずれを抑えることができる積層造形装置を提供すること。【解決手段】積層造形装置は、金属の材料粉末が敷かれるテーブルと、水平一軸方向に往復移動してテーブル上に材料粉末を供給するとともに平坦化して粉末層を形成するリコータヘッドと、テーブルおよびリコータヘッドが収容され、天井部に保護ガラスが着脱可能に設置された造形室と、造形室の上方に配置され、保護ガラスを透過したレーザを粉末層の所定領域に照射して材料粉末が焼結した焼結層を形成するレーザ照射装置と、焼結層からなる造形物の造形中、保護ガラスを新たな保護ガラスに交換する保護ガラス交換装置と、を備えている。【選択図】図１
2020139181.tif 000002
【特許請求の範囲】
【請求項１】
金属の材料粉末が敷かれるテーブルと、
水平一軸方向に往復移動して前記テーブル上に材料粉末を供給するとともに平坦化して粉末層を形成するリコータヘッドと、
前記テーブルおよび前記リコータヘッドが収容され、天井部に保護ガラスが着脱可能に設置された造形室と、
前記造形室の上方に配置され、前記保護ガラスを透過したレーザを粉末層の所定領域に照射して材料粉末が焼結した焼結層を形成するレーザ照射装置と、
前記焼結層からなる造形物の造形中、前記保護ガラスを新たな保護ガラスに交換する保護ガラス交換装置と、
を備えたことを特徴とする積層造形装置。
【請求項２】
レーザの焦点位置の基準高さからのずれ量を算出するずれ量算出手段をさらに備え、
前記保護ガラス交換装置は、レーザの焦点位置の基準高さからのずれ量が前記造形物の品質を担保することができる範囲から前記造形物の品質を担保することができない所定の閾値に達した後、レーザの焦点位置の前記基準高さからのずれ量が前記閾値近傍のときに前記保護ガラスの交換を行うことを特徴とする請求項１に記載の積層造形装置。
【請求項３】
ｎ層目の粉末層の焼結中にレーザの焦点位置の基準高さからのずれ量が前記閾値に達する場合、前記保護ガラス交換装置は、前記ｎ層目の粉末層の焼結完了後であって前記ｎ層目の粉末層の次に形成されるｎ＋１層目の粉末層の焼結開始前に前記保護ガラスの交換を行うことを特徴とする請求項２に記載の積層造形装置。
【請求項４】
レーザの焦点位置の基準高さからのずれ量を算出するずれ量算出手段をさらに備え、
前記保護ガラス交換装置は、レーザの焦点位置の基準高さからのずれ量が前記造形物の品質を担保することができる範囲から前記造形物の品質を担保することができない所定の閾値に達する前、レーザの焦点位置の前記基準高さからのずれ量が前記閾値近傍のときに前記保護ガラスの交換を行うことを特徴とする請求項１に記載の積層造形装置。
【請求項５】
前記ずれ量算出手段は、レーザの焦点位置の前記基準高さからのずれ量の時間変化に基づき、焼結中に前記基準高さからのずれ量が前記閾値に達するｎ層目の粉末層を算出し、
前記保護ガラス交換装置は、前記ｎ層目の粉末層の前に形成されるｎ−１層目の粉末層の焼結完了後であって前記ｎ層目の粉末層の焼結開始前に前記保護ガラスの交換を行うことを特徴とする請求項４に記載の積層造形装置。
【請求項６】
前記ずれ量算出手段は、
前記保護ガラスの温度を計測する計測装置と、
前記計測装置によって計測された前記保護ガラスの温度に基づき、レーザの焦点位置の前記基準高さからのずれ量を算出するとともに、レーザの焦点位置の前記基準高さからのずれ量の時間変化に基づき、前記基準高さからのずれ量が前記閾値に達するｎ層目の粉末層を算出する数値制御装置と、
からなることを特徴とする請求項２から５の何れかに記載の積層造形装置。
【請求項７】
前記保護ガラス交換装置は、前記造形物の造形中におけるレーザの照射時間が所定時間を経過する毎に、前記保護ガラスの交換を行うことを特徴とする請求項１に記載の積層造形装置。
【請求項８】
焼結開始時間から焼結完了時間までの間に、前記保護ガラスの交換を行う時間が含まれている場合、
前記保護ガラス交換装置は、ｎ層目の粉末層の焼結完了後であってｎ＋１層目の粉末層の焼結開始前に前記保護ガラスの交換を行うことを特徴とする請求項７に記載の積層造形装置。
【請求項９】
各粉末層へのレーザの照射時間のデータからｎ層目の粉末層の焼結開始時間および焼結完了時間を算出するとともに、前記焼結開始時間から前記焼結完了時間までの間に、前記保護ガラスの交換を行う時間が含まれているか否かを判別する数値制御装置をさらに備え、
前記焼結開始時間から前記焼結完了時間までの間に、前記保護ガラスの交換を行う時間が含まれている場合、
前記保護ガラス交換装置は、ｎ−１層目の粉末層の焼結完了後であって前記ｎ層目の粉末層の焼結開始前に前記保護ガラスの交換を行うことを特徴とする請求項７に記載の積層造形装置。
【請求項１０】
粉末層を焼結した際に生じるヒュームを回収するヒューム回収装置をさらに備え、
前記ヒューム回収装置によって前記造形室内のヒュームを回収した後、前記保護ガラス交換装置は、前記保護ガラスの交換を行うことを特徴とする請求項１〜９の何れかに記載の積層造形装置。
【発明の詳細な説明】
【技術分野】
【０００１】
本発明は、レーザによって金属の材料粉末を焼結して造形物を造形する積層造形装置に関する。
【背景技術】
【０００２】
金属の造形物を製造するための装置として、特許文献１に記載の積層造形装置がある。この積層造形装置では、造形室内の造形空間において、リコータヘッドを水平一軸方向に移動させ、リコータヘッドに設けられた材料貯蓄箱およびブレードにより、金属の材料粉末を供給、且つ、平坦化させることによって粉末層を形成し、レーザ照射装置によって粉末層の所定範囲にレーザを照射して焼結層を形成する。そして、当該焼結層の上に新たな粉末層を形成してレーザを照射し、焼結層を形成することを繰り返し行うことによって、金属の造形物を製造している。
【０００３】
また、特許文献１に記載のような積層造形装置では、造形中、ＣＡＭデータに基づいてガルバノユニット内のＺフォーカスレンズを常に動かして位置制御することにより、焼結対象である粉末層の上面の高さにおけるレーザのビーム径が粉末層の上面の全領域で一様となるように初期設定されている。
【先行技術文献】
【特許文献】
【０００４】
【特許文献１】特表平１−５０２８９０号公報
【発明の開示】
【発明が解決しようとする課題】
【０００５】
ここで、ガルバノユニットを通過したレーザは、装置本機の天井部の通孔に取り付けられた保護ガラスを通して材料粉末に照射される。このとき、保護ガラスは、通過したレーザのエネルギーの一部を吸収して発熱する。そのため、実際の造形では、その進行に伴い保護ガラスが発熱し、熱レンズ効果によって焦点位置が上方向にずれる、所謂フォーカスシフトが発生する。
【０００６】
これにより、例えば、初期設定の際にレーザの焦点位置の高さを粉末層の上面或いは粉末層の上面より高い位置に設定していた場合、粉末層の上面におけるレーザのビーム径が設定した径より大きくなり、ＣＡＭデータによって指定されたビーム径と異なる大きさで焼結が行われてしまう。また、粉末層の上面においてレーザのエネルギー密度が低下するため、形成された焼結層に焼結斑が生じてしまう。以上より、レーザの焦点位置のずれは、造形物の造形品質や機械的強度に多大な影響を及ぼすおそれがある。
【０００７】
さらに、保護ガラスの発熱は、材料粉末の焼結時に生じるヒュームと呼ばれる煙が保護ガラスの表面に付着して蓄積することにより、造形の進行とともに大幅に増大していく。従って、例えば、高い造形品質が求められる造形物の造形時やサイズの大きい造形物の造形時等、造形時間が長時間に及ぶものでは、保護ガラスの発熱に伴うレーザの焦点位置のずれがより大きくなり、その影響も顕著となる。
【０００８】
本発明は、上記事情に鑑みてなされたものであって、その目的は、造形中のレーザの焦点位置のずれを抑えることができる積層造形装置を提供することである。
【課題を解決するための手段】
【０００９】
第１の発明の積層造形装置は、金属の材料粉末が敷かれるテーブルと、水平一軸方向に往復移動して前記テーブル上に材料粉末を供給するとともに平坦化して粉末層を形成するリコータヘッドと、前記テーブルおよび前記リコータヘッドが収容され、天井部に保護ガラスが着脱可能に設置された造形室と、前記造形室の上方に配置され、前記保護ガラスを透過したレーザを粉末層の所定領域に照射して材料粉末が焼結した焼結層を形成するレーザ照射装置と、前記焼結層からなる造形物の造形中、前記保護ガラスを新たな保護ガラスに交換する保護ガラス交換装置と、を備えたことを特徴とするものである。
【００１０】
本発明では、保護ガラス交換装置によって保護ガラスを新たな保護ガラスに交換する。これにより、造形室の天井部に取り付けられる各保護ガラスに対するレーザの照射時間を短くすることができるため、加熱を抑えることができる。従って、保護ガラスの発熱に伴うレーザの焦点位置のずれを抑え、得られる造形物の品質を安定させることができる。
【００１１】
第２の発明の積層造形装置は、前記第１の発明において、レーザの焦点位置の基準高さからのずれ量を算出するずれ量算出手段をさらに備え、前記保護ガラス交換装置は、レーザの焦点位置の基準高さからのずれ量が前記造形物の品質を担保することができる範囲から前記造形物の品質を担保することができない所定の閾値に達した後、レーザの焦点位置の前記基準高さからのずれ量が前記閾値近傍のときに前記保護ガラスの交換を行うことを特徴とするものである。
【００１２】
本発明では、保護ガラス交換装置は、レーザの焦点位置の基準高さからのずれ量が造形物の品質を担保することができる範囲から造形物の品質を担保することができない所定の閾値に達した後、レーザの焦点位置の基準高さからのずれ量が閾値近傍のときに保護ガラスの交換を行う。これにより、高い品質の造形物を造形しつつ、保護ガラスの交換回数を抑えて造形中の保護ガラスの交換に要する時間を短くすることによりトータルの造形時間を抑えることができる。
【００１３】
第３の発明の積層造形装置は、前記第２の発明において、ｎ層目の粉末層の焼結中にレーザの焦点位置の基準高さからのずれ量が前記閾値に達する場合、前記保護ガラス交換装置は、前記ｎ層目の粉末層の焼結完了後であって前記ｎ層目の粉末層の次に形成されるｎ＋１層目の粉末層の焼結開始前に前記保護ガラスの交換を行うことを特徴とするものである。
【００１４】
本発明では、焼結中に基準高さからのずれ量が閾値に達するｎ層目の粉末層の焼結完了後であってｎ＋１層目の粉末層の焼結開始前に保護ガラスの交換を行う。これにより、高い品質の造形物を造形しつつ、保護ガラスの交換回数を抑えて造形中の保護ガラスの交換に要する時間を短くすることによりトータルの造形時間を抑えることができる。
【００１５】
第４の発明の積層造形装置は、前記第１の発明において、レーザの焦点位置の基準高さからのずれ量を算出するずれ量算出手段をさらに備え、前記保護ガラス交換装置は、レーザの焦点位置の基準高さからのずれ量が前記造形物の品質を担保することができる範囲から前記造形物の品質を担保することができない所定の閾値に達する前、レーザの焦点位置の前記基準高さからのずれ量が前記閾値近傍のときに前記保護ガラスの交換を行うことを特徴とするものである。
【００１６】
本発明では、保護ガラス交換装置は、レーザの焦点位置の基準高さからのずれ量が造形物の品質を担保することができる範囲から造形物の品質を担保することができない所定の閾値に達する前、レーザの焦点位置の基準高さからのずれ量が閾値近傍のときに保護ガラスの交換を行う。これにより、高い品質の造形物を造形しつつ、保護ガラスの交換回数を抑えて造形中の保護ガラスの交換に要する時間を短くすることによりトータルの造形時間を抑えることができる。
【００１７】
第５の発明の積層造形装置は、前記第４の発明において、前記ずれ量算出手段は、レーザの焦点位置の前記基準高さからのずれ量の時間変化に基づき、焼結中に前記基準高さからのずれ量が前記閾値に達するｎ層目の粉末層を算出し、前記保護ガラス交換装置は、前記ｎ層目の粉末層の前に形成されるｎ−１層目の粉末層の焼結完了後であって前記ｎ層目の粉末層の焼結開始前に前記保護ガラスの交換を行うことを特徴とするものである。
【００１８】
本発明では、ｎ−１層目の粉末層の焼結完了後であって焼結中に基準高さからのずれ量が閾値に達するｎ層目の粉末層の焼結開始前に保護ガラスの交換を行う。これにより、高い品質の造形物を造形しつつ、保護ガラスの交換回数を抑えて造形中の保護ガラスの交換に要する時間を短くすることによりトータルの造形時間を抑えることができる。
【００１９】
第６の発明の積層造形装置は、前記第２から５の何れかの発明において、前記ずれ量算出手段は、前記保護ガラスの温度を計測する温度計測装置と、前記温度計測装置によって計測された前記保護ガラスの温度に基づき、レーザの焦点位置の前記基準高さからのずれ量を算出するとともに、レーザの焦点位置の前記基準高さからのずれ量の時間変化に基づき、前記基準高さからのずれ量が前記閾値に達するｎ層目の粉末層を算出する数値制御装置と、からなることを特徴とするものである。
【００２０】
本発明では、ずれ量算出手段は、保護ガラスの温度を計測する温度計測装置と、温度計測装置によって計測された保護ガラスの温度に基づき、レーザの焦点位置の基準高さからのずれ量を算出するとともに、レーザの焦点位置の基準高さからのずれ量の時間変化に基づき、基準高さからのずれ量が閾値に達するｎ層目の粉末層を算出する数値制御装置と、からなる。
【００２１】
第７の発明の積層造形装置は、前記第１の発明において、前記保護ガラス交換装置は、前記造形物の造形中におけるレーザの照射時間が所定時間を経過する毎に、前記保護ガラスの交換を行うことを特徴とするものである。
【００２２】
本発明では、造形物の造形中におけるレーザの照射時間が所定時間を経過する毎に保護ガラスの交換を行う。これにより、従来の積層造形装置に対して複雑な機構を新たに追加することなく、定期的に保護ガラスの交換を行うことができる。
【００２３】
第８の発明の積層造形装置は、前記第７の発明において、前記焼結開始時間から前記焼結完了時間までの間に、前記保護ガラスの交換を行う時間が含まれている場合、前記保護ガラス交換装置は、前記ｎ層目の粉末層の焼結完了後であってｎ＋１層目の粉末層の焼結開始前に前記保護ガラスの交換を行うことを特徴とするものである。
【００２４】
本発明では、焼結開始時間から焼結完了時間までの間に、保護ガラスの交換を行う時間が含まれている場合、保護ガラス交換装置は、ｎ層目の粉末層の焼結完了後であってｎ＋１層目の粉末層の焼結開始前に保護ガラスの交換を行う。これにより、途中で中断させることなくすべての焼結層を形成することができるため、造形物の造形品質を安定させることができる。
【００２５】
第９の発明の積層造形装置は、前記第７の発明において、各粉末層へのレーザの照射時間のデータからｎ層目の粉末層の焼結開始時間および焼結完了時間を算出するとともに、前記焼結開始時間から前記焼結完了時間までの間に、前記保護ガラスの交換を行う時間が含まれているか否かを判別する数値制御装置をさらに備え、前記焼結開始時間から前記焼結完了時間までの間に、前記保護ガラスの交換を行う時間が含まれている場合、前記保護ガラス交換装置は、ｎ−１層目の粉末層の焼結完了後であって前記ｎ層目の粉末層の焼結開始前に前記保護ガラスの交換を行うことを特徴とするものである。
【００２６】
本発明では、ｎ層目の焼結開始時間から焼結完了時間までの間に、保護ガラスの交換を行う時間が含まれている場合、保護ガラス交換装置は、ｎ−１層目の粉末層の焼結完了後であってｎ層目の粉末層の焼結開始前に交換を行う。これにより、途中で中断させることなくすべての焼結層を形成することができるため、造形物の造形品質を安定させることができる。
【００２７】
第１０の発明の積層造形装置は、前記第１〜９の何れかの発明において、粉末層を焼結した際に生じるヒュームを回収するヒューム回収装置をさらに備え、前記ヒューム回収装置によって前記造形室内のヒュームを回収した後、前記保護ガラス交換装置は、前記保護ガラスの交換を行うことを特徴とするものである。
【００２８】
本発明では、ヒューム回収装置によって造形室内のヒュームを回収した後、保護ガラスを交換する。これにより、保護ガラスの交換中、保護ガラスの外側の光学部品等にヒュームが付着することを防止できる。
【発明の効果】
【００２９】
本発明によれば、装置本機の天井部に取り付けられる各保護ガラスに対するレーザの照射時間を短くすることができるため、加熱を抑えることができる。従って、保護ガラスの発熱に伴うレーザの焦点位置のずれを抑え、得られる造形物の品質を安定させることができる。
【図面の簡単な説明】
【００３０】
【図１】積層造形装置の正面図である。
【図２】粉末層形成装置の斜視図である。
【図３】リコータヘッドの斜視図である。
【図４】レーザ照射装置の概略図である。
【図５】積層造形装置を構成する各装置の制御を示すブロック図である。
【図６】ヒューム回収装置が設けられた積層造形装置の正面図である。
【発明を実施するための形態】
【００３１】
以下、本発明の実施の形態について、図面を参照しつつ説明する。
【００３２】
積層造形装置１は、焼結式材料粉末積層造形装置である。図１に示すように、積層造形装置１には造形室１Ａが設けられている。造形室１Ａには、図示しない不活性ガス供給装置から不活性ガスが供給される。これにより、造形室１Ａ内は、酸素濃度が可能な限り低くなるように構成されている。また、造形室１Ａには、造形テーブル２Ａが収容されている。造形テーブル２Ａの上側には、金属の材料粉末が敷き詰められる造形空間が形成される。造形テーブル２Ａの上には、その上側で造形物が積層造形される造形プレート４が配置されている。
【００３３】
図２に示すように、粉末層形成装置２は、造形テーブル２Ａと、造形テーブル２Ａを支持するとともに昇降させる支持機構２Ｂと、支持機構２Ｂに動作を伝達する伝達機構２Ｃと、支持機構２Ｂを駆動する支持機構駆動モータを含む図示しない駆動装置を有している。造形テーブル２Ａは、粉末層を形成する度に、次に形成される粉末層の厚さに相当する分だけ下降する。
【００３４】
図３に示すように、リコータヘッド３は、ブレード３Ａと材料貯蓄箱３Ｂとガイド機構３Ｃとからなる。ガイド機構３Ｃは、一対の軸受３１と、各軸受３１Ｒ，３１Ｌがそれぞれ受ける一対の軸材３２であるガイドレール３２Ｒ，３２Ｌを有している。リコータヘッド３は、後述するブレードサーボモータ制御装置１２の走査指令に基づき、ガイド機構３Ｃのガイドレール３２Ｒ，３２Ｌに沿って造形テーブル２Ａ上を往復移動させる。これにより、材料貯蓄箱３Ｂから造形テーブル２Ａ上に材料粉末を落下させて供給するとともにブレード３Ａによって平坦化することにより、造形プレート４上に粉末層を形成する。
【００３５】
粉末層の形成後にリコータヘッド３が待機する待機場所の上方には、材料貯蓄箱３Ｂに材料粉末を供給する図示しない材料供給装置が備えられている。材料供給装置は、造形物の造形中、材料貯蓄箱３Ｂの中の材料粉末が不足しないように、適宜、材料貯蓄箱３Ｂに材料粉末を供給する。
【００３６】
図４に示すように、レーザ照射装置２０は、レーザ光源となるレーザ素子が取り付けられたレーザ発振器２１と、レーザのビーム径を調節して所望の位置に照射するためのガルバノユニット２２と、それらを制御するレーザ制御装置１３を有している。ガルバノユニット２２は、レーザ発振器２１から出力されたレーザを平行光にするためのコリメータレンズ２２Ａ１、レーザの焦点高さを設定するためのＺフォーカスレンズ２２Ａ２およびレーザを収束させるためのフォーカスレンズ２２Ａ３からなるレーザ伝達部２２Ａと、図示しない電動アクチュエータによって角度制御してレーザの照射位置を決定するための２つのガルバノミラー２２Ｂ１，２２Ｂ２が設けられたレーザ走査部２２Ｂからなる。
【００３７】
レーザ発振器２１から出力されたレーザは、レーザ伝達部２２Ａを通してレーザ走査部２２Ｂのガルバノミラー２２Ｂ１，２２Ｂ２に到達する。ガルバノミラー２２Ｂ１，２２Ｂ２によって反射されたレーザは、造形室１Ａの天井部に穿設された通孔に設置された保護ガラス１Ｃを通過し、所定の走査経路に沿って粉末層毎に定義された照射領域に照射される。
【００３８】
保護ガラス交換装置５は、レーザ照射によって加熱された保護ガラス１Ｃを交換するためのものである。保護ガラス交換装置５は、図１に示すように、例えば、保護ガラス１Ｃをハンドリング可能なロボットアームからなる。保護ガラス交換装置５は、造形室１Ａ内に配置されている。
【００３９】
保護ガラス１Ｃを交換する際には、造形室１Ａの側壁に設けられた開閉シャッター１Ｂが開き、常温（１５〜２５℃）且つ表面にヒューム等の汚れが付着していない未使用の保護ガラス１Ｃが複数枚、格納されたマガジン６が造形室１Ａ内に入室する。保護ガラス交換装置５は、造形室１Ａの天井部の通孔から使用済の保護ガラス１Ｃを取り外す。さらに、保護ガラス交換装置５は、使用済の保護ガラス１Ｃをマガジン６内に回収し、未使用の保護ガラス１Ｃを取得する。保護ガラス１Ｃ取得後、造形室１Ａ外にマガジン６が退室し、開閉シャッター１Ｂが閉じられる。保護ガラス交換装置５は、未使用の保護ガラス１Ｃを当該通孔に取り付ける。
【００４０】
図５に示すように、ＣＡＤ装置７は、造形する造形物の形状および寸法を示す三次元形状データであるＣＡＤデータを作成するためのものである。ＣＡＤ装置７は、造形物のＣＡＤデータを作成する演算部７Ａと、演算部７Ａで作成されたＣＡＤデータを記憶する記憶部７Ｂを備えている。記憶部７Ｂは、ＣＡＭ装置８の記憶部８ＢにＣＡＤデータを出力する。
【００４１】
ＣＡＭ装置８は、ＣＡＤ装置７から読み込んだＣＡＤデータに基づき、造形物を造形する際の積層造形装置１を構成する各装置の動作予測データであるＣＡＭデータを生成するためのものである。ＣＡＭデータには、例えば、粉末層毎のレーザの照射軌跡、レーザの送り速度等のデータが含まれる。なお、上記２つのデータが含まれていることにより、ＣＡＭデータは、各粉末層へのレーザの照射時間のデータを含んでいる。ＣＡＭ装置８は、ＣＡＤ装置７から読み込んだＣＡＤデータに基づきＣＡＭデータを生成する演算部８Ａと、当該ＣＡＤデータおよび演算部８Ａで生成されたＣＡＭデータを記憶する記憶部８Ｂを備えている。記憶部８Ｂは、数値制御装置９にＣＡＭデータを出力する。
【００４２】
数値制御装置９は、ＣＡＭ装置８から読み込んだＣＡＭデータに基づき、積層造形装置１を構成する各装置に出力される動作指令を示す数値制御プログラムを生成して実行するためのものである。数値制御プログラムは、レーザ照射装置２０、リコータヘッド３および保護ガラス交換装置５の動作指令を含んでいる。数値制御装置９は、記憶部９Ａと演算部９Ｂを備えている。記憶部９Ａは、ＣＡＭ装置８で生成された造形物のＣＡＭデータ、および、当該ＣＡＭデータに基づき生成された数値制御プログラムを記憶する。演算部９Ｂは、ＣＡＭデータから数値制御プログラムを生成し、当該数値制御プラグラムに基づく指令をガラス交換制御装置１１、ブレードサーボモータ制御装置１２およびレーザ制御装置１３に出力する。
【００４３】
ガラス交換制御装置１１には、数値制御装置９の演算部９Ｂからの交換指令が信号或いはデータで入力される。保護ガラス交換装置５の駆動部は、ガラス交換制御装置１１から送信された指令に基づき、保護ガラス交換装置５を駆動させて保護ガラス１Ｃの交換を行う。
【００４４】
ブレードサーボモータ制御装置１２には、数値制御装置９の演算部９Ｂからの移動指令が信号或いはデータで入力される。図示しないブレードサーボモータは、ブレードサーボモータ制御装置１２から送信された指令に基づき、造形テーブル２Ａ上でブレード３Ａを水平方向に往復移動させる。
【００４５】
レーザ制御装置１３には、数値制御装置９の演算部９Ｂからの指令が信号或いはデータで入力される。レーザ照射装置２０の図示しない電動アクチュエータは、レーザ制御装置１３から送信された指令に基づき、所望の方向にガルバノミラー２２Ｂ１，２２Ｂ２を傾斜させる。また、当該電動アクチュエータは、レーザ制御装置１３から送信された指令に基づき、Ｚフォーカスレンズ２２Ａ２を常に動かして位置制御することにより、焼結対象である粉末層の上面の高さにおけるレーザのビーム径が粉末層の上面の全領域で初期設定した値になるように調節する。
【００４６】
しかしながら、造形物の造形時には、ヒュームが表面に付着した状態でのレーザ照射を主要因とした発熱によりフォーカスシフトが発生する。これにより、造形開始前に設定したレーザの初期の焦点高さ（以下、基準高さと称する）におけるビーム径の大きさがＺフォーカスレンズ２２Ａ２の位置制御によって調節した値から変化し、造形物の造形品質や機械的強度に影響を及ぼすおそれがある。なお、基準高さは、例えば、焼結を行う粉末層の上面の高さに設定される。熱レンズ効果によるフォーカスシフトは上方向に生じるため、基準高さを粉末層の上面の高さに設定した場合、ずれの発生とともにビーム径が大きくなり、単位面積当たりのレーザのエネルギー密度が想定した値より小さくなってしまう。
【００４７】
そこで、本実施形態では、基準高さからの焦点位置のずれ量が所定の閾値に達した後または閾値に達する前に、保護ガラス交換装置５によって保護ガラス１Ｃの交換を行う。以下では、実施形態（ａ）〜（ｃ）における積層造形装置１の動作について、それぞれ詳細に説明する。なお、実施形態（ａ）〜（ｃ）では、計測装置１０の温度計測部１０Ａと数値制御装置９の演算部９Ｂが特許請求の範囲におけるずれ量算出手段に対応している。
【００４８】
（ａ）ずれ量が閾値に達した直後に保護ガラス１Ｃの交換を行う場合
作業者は、基準高さ、および、レーザの焦点位置の基準高さからのずれ量の閾値を数値制御装置９の記憶部９Ａに記憶させる。なお、以下の実施形態（ａ）〜（ｃ）では、粉末層の上面の高さを基準高さとする。
【００４９】
造形室１Ａ内に配置された計測装置１０の温度計測部１０Ａは、積層造形物の造形中、例えば、赤外線サーモグラフィー等によって保護ガラス１Ｃの表面温度を継続的に計測する。より具体的には、温度計測部１０Ａは、保護ガラス１Ｃの造形室１Ａ側の表面のうち、造形時にレーザが通過する領域の最高温度を継続的に計測する。温度計測部１０Ａは、温度計測データを数値制御装置９の記憶部９Ａに逐次送信する。
【００５０】
数値制御装置９は、計測装置１０の温度計測部１０Ａから送られた温度計測データを記憶部９Ａに記憶させる。数値制御装置９の演算部９Ｂは、保護ガラス１Ｃの表面の温度計測データを以下の算出式１に代入することにより、レーザの焦点位置の基準高さからのずれ量を算出する。なお、算出式１のｙはレーザの焦点位置の基準高さからのずれ量であって、ｘは造形開始時点からの保護ガラス１Ｃの表面の温度上昇幅である。また、比例定数ａは保護ガラス１Ｃの厚さや材質等によって異なる。比例定数ａは、例えば、保護ガラス１Ｃの厚さが厚いほど大きくなる。
【００５１】
[数１]
ｙ＝ａｘ...（式１）
【００５２】
数値制御装置９の演算部９Ｂは、レーザの焦点位置の基準高さからのずれ量が所定の閾値に達すると、保護ガラス１Ｃの交換を行うための交換指令をガラス交換制御装置１１に出力する。なお、閾値は、造形物の品質を担保することができる範囲と造形物の品質を担保することができない範囲との境界であって、造形に使用する材料粉末の材料や造形条件や求める造形精度等によってそれぞれ異なる。
【００５３】
保護ガラス交換装置５は、ガラス交換制御装置１１からの交換指令に基づき、例えば、粉末層の形成や造形テーブル２Ａの降下と同時進行で保護ガラス１Ｃの交換を行う。また、粉末層の焼結中にレーザの焦点位置の基準高さからのずれ量が閾値に達した場合、当該粉末層へのレーザ照射を一時中断し、保護ガラス１Ｃの交換を行う。そして、保護ガラス１Ｃの交換完了後、当該粉末層へのレーザ照射を再開し、照射領域の残り部分の焼結を完了させる。
【００５４】
本実施形態では、保護ガラス交換装置５は、レーザの焦点位置の基準高さからのずれ量が閾値に達した直後に保護ガラス１Ｃの交換を行う。これにより、粉末層の上面の高さにおけるビーム径の変動を抑え、得られる造形物の品質を一定以上に担保することができる。また、保護ガラス１Ｃの交換回数を抑え、造形中の保護ガラス１Ｃの交換に要する時間を短くすることにより、トータルの造形時間を抑えることができる。
【００５５】
（ｂ）ｎ層目の粉末層の焼結中にずれ量が閾値に達し、当該粉末層の焼結が完了した後に保護ガラス１Ｃの交換を行う場合
作業者は、基準高さ、および、レーザの焦点位置の基準高さからのずれ量の閾値を数値制御装置９の記憶部９Ａに記憶させる。
【００５６】
計測装置１０の温度計測部１０Ａは、上記実施形態と同様に、積層造形物の造形中、保護ガラス１Ｃの表面温度を継続的に計測する。温度計測部１０Ａは、温度計測データを数値制御装置９の記憶部９Ａに逐次送信する。
【００５７】
数値制御装置９は、計測装置１０の温度計測部１０Ａから送られた温度計測データを記憶部９Ａに記憶させる。数値制御装置９の演算部９Ｂは、保護ガラス１Ｃの表面の温度計測データを上述した算出式１に代入してレーザの焦点位置の基準高さからのずれ量を算出する。そして、造形テーブル２Ａ側からｎ層目の粉末層の焼結中にレーザの焦点位置の基準高さからのずれ量が所定の閾値に達したとき、数値制御装置９の演算部９Ｂは、「ｎ層目の粉末層の焼結完了後であってｎ＋１層目の粉末層の焼結が開始される前に保護ガラス１Ｃの交換を行う」ための指令をガラス交換制御装置１１に出力する。
【００５８】
より具体的には、造形を行う造形物の形状が直方体形状、すなわち、各粉末層の焼結時間が等しい場合、例えば、造形テーブル２Ａ側から１０層目の粉末層の焼結中にレーザの焦点位置の基準高さからのずれ量が所定の閾値に初めて達したとき、数値制御装置９の演算部は、「１０，２０，３０，...層目の粉末層の焼結完了後であって１１，２１，３１，...層目の粉末層の焼結開始前に保護ガラス１Ｃの交換を行う」ための指令をガラス交換制御装置１１に出力する。
【００５９】
保護ガラス交換装置５は、ガラス交換制御装置１１からの指令に基づき、ｎ層目の粉末層の焼結完了後であって、ｎ層目の粉末層の次に形成されるｎ＋１層目の粉末層の焼結前に、保護ガラス１Ｃの交換を行う。より具体的には、保護ガラス交換装置５は、ｎ層目の粉末層の焼結が完了した後、例えば、造形テーブル２Ａが下降してｎ＋１層目の粉末層が形成されている間に、保護ガラス１Ｃの交換を完了させる。
【００６０】
なお、例えば、造形テーブル２Ａの下降中、或いは、粉末層の形成中等、粉末層の焼結中ではないタイミングでレーザの焦点位置の基準高さからのずれ量が所定の閾値に達した場合、保護ガラス交換装置５は、次の粉末層の焼結が開始される前までに、保護ガラス１Ｃの交換を行う。
【００６１】
本実施形態では、焼結中に基準高さからのずれ量が閾値に達するｎ層目の粉末層の焼結完了後であってｎ＋１層目の粉末層の焼結開始前に保護ガラス１Ｃの交換を行う。これにより、高い品質の造形物を造形しつつ、保護ガラス１Ｃの交換回数を抑えて造形中の保護ガラス１Ｃ交換に要する時間を短くすることができる。
【００６２】
（ｃ）ｎ層目の粉末層の焼結中にずれ量が閾値に達し、当該粉末層の焼結を開始する前に保護ガラス１Ｃの交換を行う場合
作業者は、基準高さ、および、レーザの焦点位置の基準高さからのずれ量の閾値を数値制御装置９の記憶部９Ａに記憶させる。
【００６３】
計測装置１０の温度計測部１０Ａは、上記実施形態と同様に、積層造形物の造形中、保護ガラス１Ｃの表面温度を継続的に計測する。温度計測部１０Ａは、温度計測データを数値制御装置９の記憶部９Ａに逐次送信する。
【００６４】
計測装置１０の時間計測部１０Ｂは、ある一枚の保護ガラス１Ｃをレーザが通過する時間の累計、すなわち、ある一枚の保護ガラス１Ｃを通して粉末層にレーザが照射された時間の累計を計測する。より具体的には、時間計測部１０Ｂは、積層造形開始後、１層目の粉末層にレーザ照射が開始されると、時間の計測を開始する。その後、１層目の粉末層の焼結が完了すると、時間計測部１０Ｂは、２層目の粉末層の焼結が開始されるまでの間、時間の計測を一時停止させる。時間計測部１０Ｂは、２層目の粉末層へのレーザ照射が開始されると、時間の計測を再開する。時間計測部１０Ｂは、時間計測データを数値制御装置９の記憶部９Ａに逐次送信する。
【００６５】
数値制御装置９は、計測装置１０の温度計測部１０Ａから送られた温度計測データと計測装置１０の時間計測部１０Ｂから送られた時間計測データを記憶部９Ａに記憶させる。数値制御装置９の演算部９Ｂは、温度計測データを上記算出式１に代入してレーザの焦点位置の基準高さからのずれ量を求め、当該ずれ量と時間計測データからずれ量の時間変化量を算出し、当該ずれ量が閾値に達する時間を推算する。さらに、数値制御装置９の演算部９Ｂは、ＣＡＭデータに含まれる各粉末層へのレーザの照射時間のデータ、および、上述したように推算したレーザの焦点位置の基準高さからのずれ量が閾値に達する時間から、レーザの焦点位置の基準高さからのずれ量が焼結中に閾値に達するｎ層目の粉末層を推算する。そして、数値制御装置９の演算部９Ｂは、「ｎ−１層目の粉末層の焼結完了後であってｎ層目の粉末層の焼結開始前に保護ガラス１Ｃの交換を行う」ための指令をガラス交換制御装置１１に出力する。
【００６６】
より具体的には、造形を行う造形物の形状が直方体形状、すなわち、各粉末層の焼結時間が等しい場合、例えば、造形テーブル２Ａ側から１０層目の粉末層の焼結中にレーザの焦点位置の基準高さからのずれ量が所定の閾値に初めて達すると推算されたとき、数値制御装置９の演算部９Ｂは、「９，１９，２９，...層目の粉末層の焼結完了後であって１０，２０，３０，...層目の粉末層の焼結開始前に保護ガラス１Ｃの交換を行うための指令をガラス交換制御装置１１に出力する。
【００６７】
保護ガラス交換装置５は、ガラス交換制御装置１１からの指令に基づき、ｎ層目の粉末層の前に形成されるｎ−１層目の粉末層の焼結完了後であって、ｎ層目の粉末層の焼結開始前に、保護ガラス１Ｃの交換を行う。より具体的には、保護ガラス交換装置５は、ｎ−１層目の粉末層の焼結完了後、例えば、造形テーブル２Ａが下降してｎ層目の粉末層の形成が完了するまでに、保護ガラス１Ｃの交換を完了させる。
【００６８】
なお、例えば、造形テーブル２Ａの下降中、或いは、粉末層の形成中等、粉末層の焼結中ではないタイミングでレーザの焦点位置の基準高さからのずれ量が所定の閾値に達した場合、保護ガラス交換装置５は、次の粉末層の焼結が開始される前までに、保護ガラス１Ｃの交換を行う。
【００６９】
本実施形態では、ｎ−１層目の粉末層の焼結完了後であって焼結中に基準高さからのずれ量が閾値に達するｎ層目の粉末層の焼結開始前に保護ガラス１Ｃの交換を行う。これにより、高い品質の造形物を造形しつつ、保護ガラス１Ｃの交換回数を抑えて造形中の保護ガラス１Ｃ交換に要する時間を短くすることができる。
【００７０】
以上、保護ガラス１Ｃの表面温度に基づいて算出されるレーザの焦点位置の基準高さからのずれ量に基づき保護ガラス１Ｃの交換のタイミングを決定する場合について記載したが、本発明は、レーザ照射時間の累計によって保護ガラス１Ｃの交換のタイミングを決定しても構わない。以下、実施形態（ｄ）〜（ｆ）における積層造形装置１の動作について、それぞれ詳細に説明する。なお、実施形態（ｄ）〜（ｆ）のように保護ガラス１Ｃの交換を行う場合、積層造形装置１は、図１に示す温度計測部１０Ａが設けられていなくても構わない。
【００７１】
（ｄ）所定時間経過直後毎に保護ガラス１Ｃの交換を行う場合
作業者は、保護ガラス１Ｃの交換を行う時間間隔である所定時間を数値制御装置９の記憶部９Ａに記憶させる。
【００７２】
計測装置１０の時間計測部１０Ｂは、上記実施形態と同様に、ある一枚の保護ガラス１Ｃをレーザが通過する時間の累計、すなわち、ある一枚の保護ガラス１Ｃを通して粉末層にレーザが照射された時間の累計を計測する。時間計測部１０Ｂは、時間計測データを数値制御装置９の記憶部９Ａに逐次送信する。
【００７３】
数値制御装置９は、計測装置１０の時間計測部１０Ｂから送られた時間計測データを記憶部９Ａに記憶させる。数値制御装置９の演算部９Ｂは、粉末層へのレーザ照射時間の累計が所定時間に達すると、保護ガラス１Ｃの交換を行うための交換指令をガラス交換制御装置１１に出力する。
【００７４】
なお、粉末層へのレーザ照射時間の累計が所定時間に達すると、計測装置１０の時間計測部１０Ｂによる時間の積算はリセットされる。計測装置１０の時間計測部１０Ｂは、交換後の保護ガラス１Ｃを通して次の粉末層へのレーザ照射が開始されたとき、時間の積算を開始する。
【００７５】
保護ガラス交換装置５は、粉末層の焼結中に保護ガラス１Ｃの交換時間となるとともに、当該粉末層へのレーザ照射を一時中断し、保護ガラス１Ｃの交換を行う。そして、保護ガラス１Ｃの交換完了後、当該粉末層へのレーザ照射を再開し、照射領域の残り部分の焼結を完了させる。
【００７６】
本実施形態では、造形物の造形中におけるレーザの照射時間が所定時間を経過する毎に保護ガラス１Ｃの交換を行う。これにより、従来の積層造形装置１に対して複雑な機構を新たに追加することなく、定期的に保護ガラス１Ｃの交換を行うことができる。
【００７７】
（ｅ）ｎ層目の粉末層の焼結中に保護ガラス１Ｃの交換時間となり、当該粉末層の焼結を完了した後に保護ガラス１Ｃの交換を行う場合
作業者は、保護ガラス１Ｃの交換を行う時間間隔である所定時間を数値制御装置９の記憶部９Ａに記憶させる。
【００７８】
計測装置１０の時間計測部１０Ｂは、上記実施形態と同様に、ある一枚の保護ガラス１Ｃをレーザが通過する時間の累計、すなわち、ある一枚の保護ガラス１Ｃを通して粉末層にレーザが照射された時間の累計を計測する。時間計測部１０Ｂは、時間計測データを数値制御装置９の記憶部９Ａに逐次送信する。
【００７９】
数値制御装置９は、計測装置１０の時間計測部１０Ｂから送られた時間計測データを記憶部９Ａに記憶させる。数値制御装置９の演算部９Ｂは、造形テーブル２Ａ側からｎ層目の粉末層の焼結中に粉末層へのレーザ照射時間の累計が所定時間に達したとき、「ｎ層目の粉末層の焼結完了後であってｎ＋１層目の粉末層の焼結開始前に保護ガラス１Ｃの交換を行う」ための指令をガラス交換制御装置１１に出力する。
【００８０】
より具体的には、造形を行う造形物の形状が直方体形状、すなわち、各粉末層の焼結時間が等しい場合、例えば、造形テーブル２Ａ側から１０層目の粉末層の焼結中に粉末層へのレーザ照射時間の累計が初めて所定時間に達したとき、数値制御装置９の演算部９Ｂは、「１０，２０，３０，...層目の粉末層の焼結完了後であって１１，２１，３１，...層目の粉末層の焼結開始前に保護ガラス１Ｃの交換を行う」ための指令をガラス交換制御装置１１に出力する。
【００８１】
保護ガラス交換装置５は、ガラス交換制御装置１１からの指令に基づき、ｎ層目の粉末層の焼結完了後であってｎ層目の粉末層の次に形成されるｎ＋１層目の粉末層の焼結前に保護ガラス１Ｃの交換を行う。より具体的には、保護ガラス交換装置５は、ｎ層目の粉末層の焼結が完了した後、例えば、造形テーブル２Ａが下降してｎ＋１層目の粉末層が形成されている間に、保護ガラス１Ｃの交換を行う。
【００８２】
本実施形態では、ｎ層目の粉末層の焼結開始時間から焼結完了時間までの間に、保護ガラス１Ｃの交換を行う時間が含まれている場合、保護ガラス交換装置５は、ｎ層目の粉末層の焼結完了後であってｎ＋１層目の粉末層の焼結開始前に交換を行う。これにより、途中で中断させることなくすべての焼結層を形成することができるため、造形物の造形品質を安定させることができる。
【００８３】
（ｆ）ｎ層目の粉末層の焼結中に保護ガラス１Ｃの交換時間となり、当該粉末層の焼結を開始する前に保護ガラス１Ｃの交換を行う場合
作業者は、保護ガラス１Ｃの交換を行う時間間隔である所定時間を数値制御装置９の記憶部９Ａに記憶させる。
【００８４】
数値制御装置９の演算部９Ｂは、ＣＡＭデータに含まれる各粉末層へのレーザの照射時間のデータから、粉末層へのレーザ照射時間の累計が所定時間となるｎ層目の粉末層を推算する。そして、数値制御装置９の演算部９Ｂは、「ｎ−１層目の粉末層の焼結完了後であってｎ層目の粉末層の焼結開始前に保護ガラス１Ｃの交換を行う」ための指令をガラス交換制御装置１１に出力する。
【００８５】
より具体的には、造形を行う造形物の形状が直方体形状、すなわち、各粉末層の焼結時間が等しい場合、例えば、造形テーブル２Ａ側から１０層目の粉末層の焼結中に粉末層へのレーザ照射時間の累計が所定時間に初めて達したとき、数値制御装置９の演算部９Ｂは、「９，１９，２９，...層目の粉末層の焼結完了後であって１０，２０，３０，...層目の粉末層の焼結開始前に保護ガラス１Ｃの交換を行う」ための指令をガラス交換制御装置１１に出力する。
【００８６】
保護ガラス交換装置５は、ガラス交換制御装置１１からの指令に基づき、ｎ層目の粉末層の焼結前に形成されるｎ−１層目の粉末層の焼結完了後であってｎ層目の粉末層の焼結開始前に保護ガラス１Ｃの交換を行う。より具体的には、保護ガラス交換装置５は、ｎ−１層目の粉末層の焼結完了後、例えば、造形テーブル２Ａが下降してｎ層目の粉末層の形成している間に、保護ガラス１Ｃの交換を行う。
【００８７】
本実施形態では、ｎ層目の粉末層の焼結開始時間から焼結完了時間までの間に、保護ガラス１Ｃの交換を行う時間が含まれている場合、保護ガラス交換装置５は、ｎ−１層目の粉末層の焼結完了後であってｎ層目の粉末層の焼結開始前に交換を行う。これにより、途中で中断させることなくすべての焼結層を形成することができるため、造形物の造形品質を安定させることができる。
【００８８】
以上、本発明の好適な実施の形態について説明したが、本発明は上述の実施形態や実施例に限られるものではなく、特許請求の範囲に記載した限りにおいて様々な設計変更が可能なものである。
【００８９】
本実施形態（ｂ）では、ｎ層目の粉末層の焼結中にレーザの焦点位置の基準高さからのずれ量が閾値に達したことを確認した後、ｎ層目の粉末層の焼結完了後に保護ガラス１Ｃの交換を行う場合について記載したが、例えば、実施形態（ｃ）と同様の方法により、焼結中に閾値に達するｎ層目の粉末層を予め推算し、ｎ層目の粉末層の焼結完了後に保護ガラス１Ｃを交換しても構わない。
【００９０】
また、本実施形態（ｅ）では、ｎ層目の粉末層の焼結中に保護ガラス１Ｃの交換時間となったことを確認した後、ｎ層目の粉末層の焼結完了後に保護ガラス１Ｃの交換を行う場合について記載したが、例えば、実施形態（ｆ）と同様の方法により、焼結中に保護ガラス１Ｃの交換時間となるｎ層目の粉末層を予め推算し、ｎ層目の粉末層の焼結完了後に保護ガラス１Ｃを交換しても構わない。
【００９１】
また、図６に示すように、積層造形装置１にヒューム回収装置１４を設け、当該ヒューム回収装置１４によって造形室１Ａ内のヒュームを回収した後に保護ガラス１Ｃの交換を行っても構わない。これにより、保護ガラス１Ｃの交換中、保護ガラス１Ｃの外側の光学部品等にヒュームが付着することを防止できる。
【００９２】
なお、本実施形態では、Ｚフォーカスレンズ２２Ａ２によって粉末層の上面におけるビーム径を調節する場合について記載したが、例えば、f-θレンズによって粉末層の上面におけるビーム径を調節しても構わない。
【００９３】
また、本実施形態（ｃ），（ｄ），（ｅ）では、計測装置１０の時間計測部１０Ｂは、ある一枚の保護ガラス１Ｃをレーザが通過する時間の累計、すなわち、ある一枚の保護ガラス１Ｃを通して粉末層にレーザが照射された時間の累計を計測すると記載したが、粉末層の形成や造形テーブル２Ａの降下等、レーザ照射時間以外の時間を含めて時間の累計を計測しても構わない。本実施形態（ｅ）において、造形テーブル２Ａの下降中、或いは、粉末層の形成中等、粉末層の焼結中以外のタイミングで粉末層へのレーザ照射時間の累計が所定時間に達した場合、保護ガラス交換装置５は、次の粉末層の焼結が開始される前までに保護ガラス１Ｃの交換を行う。
【符号の説明】
【００９４】
１  積層造形装置
１Ａ  造形室
１Ｂ  開閉シャッター
１Ｃ  保護ガラス
３  リコータヘッド
５  保護ガラス交換装置
６  マガジン
７  ＣＡＤ装置
８  ＣＡＭ装置
９  数値制御装置
１０  計測装置
１０Ａ  温度計測部
１０Ｂ  時間計測部
１１  ガラス交換制御装置
１３  レーザ制御装置
１４  ヒューム回収装置
２０  レーザ照射装置
２１  レーザ発振器
２２  ガルバノユニット
２２Ａ２  Ｚフォーカスレンズ
【図１】
2020139181.tif 000003
【図２】
2020139181.tif 000004
【図３】
2020139181.tif 000005
【図４】
2020139181.tif 000006
【図５】
2020139181.tif 000007
【図６】
2020139181.tif 000008